FIBERS AND FABRICS MADE FROM ETHYLENE/ -OLEFIN INTERPOLYMERSA bicomponent fiber is obtainable from or comprises an ethylene/α-olefin interpolymer characterized by an elastic recovery, Re, in percent at 300 percent strain and 1 cycle and a density, d, in grams/cubic centimeter, wherein the elastic recovery and the density satisfy the following relationship: Re >1481-1629(d). Such interpolymer can also be characterized by other properties. The fibers made therefrom have a relatively high elastic recovery and a relatively low coefficient of friction. The fibers can be cross-linked, if desired. Woven or non-woven fabrics, such as spunbond, melt blown and spun-laced fabrics or webs can be made from such fibers.A spunbond fabric obtainable from or comprising bicomponent fiber comprising at least one ethylene/α-olefin interpolymer, wherein the ethylene/α-olefin interpolymer is present in a portion of the fiber other than a surface and is characterized by one or more of the following properties:(a) a MwMn from about 1.7 to about 3.5, at least one melting point, Tm, in degrees Celsius, and a density, d, in grams/cubic centimeter, wherein the numerical values of Tm and d correspond to the relationship: Tm > -6553.3 + 13735(d) - 7051.7(d)2, and preferablyTm > -6880.9 + 14422(d) - 7404.3(d)2, and more preferablyTm > -7208.6 - 15109(d) - 7756.9(d)2; or(b) a Mw/Mn from about 1.7 to about 3.5, and a heat of fusion, ΔH I in J/g, and a delta quantity, ΔT, in degrees Celsius defined as the temperature difference between the tallest DSC peak and the tallest CRYSTAF peak, wherein the numerical values of ΔT and ΔH have the following relationships:ΔT > -0.1299(ΔH) + 62.81 for ΔH greater than zero and up to 130 J/g, ΔT > 48°C for ΔH greater than 130 J/g , wherein the CRYSTAF peak is determined using at least 5 percent of the cumulative polymer, and if less than 5 percent of the polymer has an identifiable CRYSTAF peak, then the CRYSTAF temperature is 3O0C; or(c) an elastic recovery, Re, in percent at 300 percent strain and 1 cycle measured with a compression-molded film of the ethylene/α-olefin interpolymer, and a density, d, in grams/cubic centimeter, wherein the numerical values of Re and d satisfy the following relationship when the ethylene/α-olefin interpolymer is substantially free of a cross-linked phase:Re >1481-1629(d); or(d) a molecular fraction which elutes between 40°C and 130°C when fractionated using TREF, characterized in that the fraction has a molar comonomer content of at least 5 percent higher than that of a comparable random ethylene interpolymer fraction eluting between the same temperatures, wherein said comparable random ethylene interpolymer comprises the same comonomer(s) and has a melt index, density, and molar comonomer content (based on the whole polymer) within 10 percent of that of the ethylene/α-olefin interpolymer; or(e) having a storage modulus at 250C, G' (250C), and a storage modulus at 1000C, C(IOO0C), wherein the ratio of G'(25°C) to C(IOO0C) is from about 1:1 to about 10:1; or(f) having at least one molecular fraction which elutes between 4O0C and 130°C when fractionated using TREF, characterized in that the fraction has a block index of at least 0.5 and up to about 1 and a molecular weight distribution, Mw/Mn, greater than about 1.3; or(g) having an average block index greater than zero and up to about 1.0 and a molecular weight distribution, Mw/Mn, greater than about 1.3.
에틸렌/α-올레핀 혼성중합체로부터 제조된 섬유 및 직물이성분 섬유는 300％ 변형 및 제1 순환에서의 탄성 회복률 Re(％), 및 밀도 d(g/㎤)가 관계식 Re > 1481 - 1629(d)를 충족하는 것을 특징으로 하는 에틸렌/α-올레핀 혼성중합체로부터 수득 가능하거나 또는 그를 포함한다. 이러한 혼성중합체는 또한 다른 성질들을 특징으로 할 수 있다. 그로부터 제조된 섬유는 비교적 높은 탄성 회복률 및 비교적 낮은 마찰계수를 갖는다. 섬유는 원할 경우 가교될 수 있다. 제직물 또는 부직물, 예컨대 스펀본드, 멜트블로운 및 스펀 레이싱된 직물 또는 웹을 상기 섬유로부터 제조할 수 있다. 1종 이상의 에틸렌/α-올레핀 혼성중합체를 포함하는 이성분 섬유로부터 수득 가능하거나 또는 그를 포함하며, 여기에서, 에틸렌/α-올레핀 혼성중합체는 섬유의 표면 이외의 부분에 존재하고 하기 성질들 중 하나 이상을 특징으로 하는 스펀본드 직물:(a) 약 1.7 내지 약 3.5의 Mw/Mn, 하나 이상의 융점 Tm(℃), 및 밀도 d(g/㎤)를 가지며, 여기에서 Tm과 d의 수치는 하기 관계식, 즉, Tm > -6553.3 + 13735(d) - 7051.7(d)2, 및 바람직하게는Tm ≥ -6880.9 + 14422(d) - 7404.3(d)2, 및 더욱 바람직하게는Tm ≥ -7208.6 - 15109(d) - 7756.9(d)2에 상응하고; 또는(b) 약 1.7 내지 약 3.5의 Mw/Mn, 용융열 ΔH(J/g), 및 최고 DSC 피크와 최고 CRYSTAF 피크의 온도차로서 정의되는 차이량 ΔT(℃)를 가지며, 여기에서 ΔT와 ΔH의 수치는 하기 관계식, 즉, ΔH가 0을 초과하고 130 J/g 이하인 경우, ΔT > -0.1299(ΔH) + 62.81,ΔH가 130 J/g을 초과하는 경우, ΔT ≥ 48℃에 상응하고, CRYSTAF 피크는 누적 중합체의 5％ 이상을 사용하여 결정되고, 중합체의 5％ 미만이 식별가능한 CRYSTAF 피크를 갖는 경우, CRYSTAF 온도는 30℃이고; 또는(c) 에틸렌/α-올레핀 혼성중합체의 압축 성형 필름을 사용하여 측정된 300％ 변형 및 제1 순환에서의 탄성 회복률 Re(％), 및 밀도 d(g/㎤)를 가지며, 여기에서 Re와 d의 수치는 에틸렌/α-올레핀 혼성중합체가 가교된 상을 실질적으로 갖지 않을 경우 하기 관계식, 즉,Re > 1481 - 1629(d)를 충족하고; 또는(d) TREF를 사용하여 분별시 40℃ 내지 130℃에서 용출되는 분자 분획물을 가지며, 상기 분획물은 동일한 온도 범위에서 용출되는 상응하는 랜덤 에틸렌 혼성중합체 분획물보다 5％ 이상 높은 공단량체 몰 함량을 갖는 것(여기에서, 상기 상응하는 랜덤 에틸렌 혼성중합체는 동일한 공단량체(들)을 포함하고 에틸렌/α-올레핀 혼성중합체의 10％ 이내의 용융 지수, 밀도 및 공단량체 몰 함량(전체 중합체 기준)을 가짐)을 특징으로 하고; 또는(e) 25℃에서의 저장 모듈러스 G'(25℃), 및 100℃에서의 저장 모듈러스 G'(100℃)를 갖고, G'(25℃) 대 G'(100℃)의 비는 약 1:1 내지 약 10:1이고; 또는(f) TREF를 사용하여 분별시 40℃ 내지 130℃의 온도에서 용출되는 하나 이상의 분자 분획물을 가지며, 상기 분획물은 0.5 이상 및 약 1 이하의 블록 지수 및 약 1.3 초과의 분자량 분포 Mw/Mn을 갖는 것을 특징으로 하고; 또는(g) 0 초과 및 약 1.0 이하의 평균 블록 지수 및 약 1.3 초과의 분자량 분포 Mw/Mn을 가짐.